(57)【要約】【課題】ガス発生量の小さい昇華転写用のオレンジインク組成物、インクセット、染色物の製造方法、及び染色物を提供する。【解決手段】特定の構造を有する芳香族化合物を含む、昇華転写用のオレンジインク組成物。【選択図】なし【特許請求の範囲】
【請求項１】
下記式（１）で表される化合物を含む、昇華転写用のオレンジインク組成物。
【化１】
2017036358.tif 000008
【請求項２】
前記オレンジインク組成物は、該オレンジインク組成物の総量に対して、前記式（１）で表される化合物を、１．０質量％以上７．０質量％以下含む、請求項１に記載のオレンジインク組成物。
【請求項３】
請求項１又は２に記載のオレンジインク組成物と、イエローインク組成物と、マゼンタインク組成物と、シアンインク組成物と、を備え、
前記イエローインク組成物、前記マゼンタインク組成物、及び前記シアンインク組成物は、各々独立に分散染料を含む、インクセット。
【請求項４】
分散染料を含むブルーインク組成物をさらに備える、請求項３に記載のインクセット。
【請求項５】
前記イエローインク組成物中の前記分散染料は、Ｃ．Ｉ．ディスパースイエロー５４であり、
前記マゼンタインク組成物中の前記分散染料は、Ｃ．Ｉ．ディスパースレッド６０であり、
前記シアンインク組成物中の前記分散染料は、Ｃ．Ｉ．ディスパースブルー３５９である、請求項３又は４に記載のインクセット。
【請求項６】
前記ブルーインク組成物中の前記分散染料は、Ｃ．Ｉ．ディスパースブルー７２、又はＣ．Ｉ．ディスパースバイオレット２８である、請求項３〜５のいずれか一項に記載のインクセット。
【請求項７】
インクジェット法を用いて、少なくとも請求項１又は２に記載のオレンジインク組成物を、中間転写媒体に付着させる付着工程と、
前記中間転写媒体の前記オレンジインク組成物が付着した面と、被記録媒体の染色面と、を対向させた状態で加熱し、前記オレンジインク組成物中の下記式（１）で表される化合物を前記被記録媒体に転写させる転写工程と、を有する染色物の製造方法。
【化２】
2017036358.tif 000009
【請求項８】
請求項７に記載の染色物の製造方法を用いて得られる、染色物。
【発明の詳細な説明】
【技術分野】
【０００１】
本発明は、オレンジインク組成物、インクセット、染色物の製造方法、及び染色物に関する。
【背景技術】
【０００２】
インクジェット記録方法は、比較的単純な装置で、高精細な画像の記録が可能であり、各方面で急速な発展を遂げている。その中で、より安定して高品質な記録物を得ることについて種々の検討がなされている。
【０００３】
例えば、特許文献１には、インクジェット描画における連続吐出信頼性に優れ、ノズル詰まりの復帰に優れ、捺染画像の染色ムラの少ない、インクジェット捺染用インク及びインクジェット捺染方法を提供することを目的として、分散染料、分散剤、水及び水溶性有機溶剤、並びに、アセチレンジオール及びアセチレングリコール、を含有することを特徴とする、インクジェット捺染用インク、好ましくは、上記アセチレンジオール及び上記アセチレングリコールがそれぞれ特定の構造を有するインクジェット捺染用インクが開示されている。
【先行技術文献】
【特許文献】
【０００４】
【特許文献１】特開２０１１−１７４００７号公報
【発明の概要】
【発明が解決しようとする課題】
【０００５】
特許文献１に記載のインク組成物は、インクジェット捺染用ではあるが、インクジェット法によりポリエステル繊維等の被捺染物に直接捺染するのに適したインク組成物であり、少なくとも転写性を必要とする昇華転写用インク組成物に適したインク組成物ではない。また、従来の昇華転写用のオレンジインク組成物を用いた場合には、分散染料から発生するガスに起因して、優れた印字安定性を得ることが困難である。
【０００６】
そこで、本発明は、上述の課題の少なくとも一部を解決するためになされたものであり、ガス発生量の小さい昇華転写用のオレンジインク組成物、インクセット、染色物の製造方法、及び染色物を提供することを目的とする。
【課題を解決するための手段】
【０００７】
本発明者らは、上記従来技術の課題を解決すべく鋭意検討した結果、所定の構造を有する化合物を含むオレンジインク組成物を昇華転写に用いることで、ガス発生量の小さくすることができることを見出し、本発明を完成させた。
【０００８】
すなわち、本発明は以下のとおりである。
［１］
下記式（１）で表される化合物を含む、昇華転写用のオレンジインク組成物。
【化１】
2017036358.tif 000002
［２］
前記オレンジインク組成物は、該オレンジインク組成物の総量に対して、前記式（１）で表される化合物を、１．０質量％以上７．０質量％以下含む、［１］に記載のオレンジインク組成物。
［３］
［１］又は［２］に記載のオレンジインク組成物と、イエローインク組成物と、マゼンタインク組成物と、シアンインク組成物と、を備え、
前記イエローインク組成物、前記マゼンタインク組成物、及び前記シアンインク組成物は、各々独立に分散染料を含む、インクセット。
［４］
分散染料を含むブルーインク組成物をさらに備える、［３］に記載のインクセット。
［５］
前記イエローインク組成物中の前記分散染料は、Ｃ．Ｉ．ディスパースイエロー５４であり、
前記マゼンタインク組成物中の前記分散染料は、Ｃ．Ｉ．ディスパースレッド６０であり、
前記シアンインク組成物中の前記分散染料は、Ｃ．Ｉ．ディスパースブルー３５９である、［３］又は［４］に記載のインクセット。
［６］
前記ブルーインク組成物中の前記分散染料は、Ｃ．Ｉ．ディスパースブルー７２、又はＣ．Ｉ．ディスパースバイオレット２８である、［３］〜［５］のいずれかに記載のインクセット。
［７］
インクジェット法を用いて、少なくとも［１］又は［２］に記載のオレンジインク組成物を、中間転写媒体に付着させる付着工程と、
前記中間転写媒体の前記オレンジインク組成物が付着した面と、被記録媒体の染色面と、を対向させた状態で加熱し、前記オレンジインク組成物中の下記式（１）で表される化合物を前記被記録媒体に転写させる転写工程と、を有する染色物の製造方法。
【化２】
2017036358.tif 000003
［８］
［７］に記載の染色物の製造方法を用いて得られる、染色物。
【図面の簡単な説明】
【０００９】
【図１】本実施形態の染色物の製造方法が有する工程の一例を示す、フローチャート。
【発明を実施するための形態】
【００１０】
以下、本発明を実施するための形態（以下、「本実施形態」という。）について詳細に説明する。以下の本実施形態は、本発明を説明するための例示であり、本発明を以下の内容に限定する趣旨ではない。本発明はその要旨の範囲内で、適宜に変形して実施できる。
【００１１】
〔オレンジインク組成物〕
本実施形態のオレンジインク組成物は、昇華転写用であり、かつ、下記式（１）で表される化合物（以下、「特定分散染料」ともいう。）を含む。また、必要に応じて、水及び水溶性有機溶剤からなる群より選ばれる１種又は２種以上を含む。
【化３】
2017036358.tif 000004
【００１２】
〔インクセット〕
本実施形態のインクセットは、上記のオレンジインク組成物とイエローインク組成物とマゼンタインク組成物とシアンインク組成物とを備え、それらのイエローインク組成物、マゼンタインク組成物、及びシアンインク組成物は、各々独立に分散染料を含む。このようなインクセットを昇華転写に用いることにより、色再現性に優れる。この要因は、本実施形態のオレンジインクを備える本実施形態のインクセットが従来技術のインクセットに比較して、色再現領域が広いことに起因して、色再現性に優れると推察される（ただし、要因はこれに限定されない。）。
【００１３】
インクセットは、分散染料を含むブルーインク組成物をさらに備えることが好ましい。これにより、インクセットによる色再現性がさらに良好なものとなる。以下、各色のインク組成物を区別する必要がない場合には、単に「インク組成物」という。
【００１４】
〔分散染料〕
本実施形態のオレンジインク組成物は、分散染料として、少なくとも上記の特定分散染料を含むが、他の分散染料をさらに含んでもよい。特定分散染料を含むことにより、当該オレンジインク組成物を昇華転写用に用いた場合にガス発生量を小さくすることができる。この要因は、次のように推察される（ただし、要因はこれに限定されない。）。従来のオレンジインク組成物においては、インク組成物がオレンジ色を呈するための構造を有する分散染料が、比較的分解性を有する分散染料、例えばアゾ構造を有する分散染料であることに起因して、インク組成物中で一部が分解してガスを発生するため、優れた印字安定性を得ることが困難となる。一方、本実施形態のオレンジインク組成物においては、インク組成物がオレンジ色を呈するための構造を有する特定分散染料が、分解し難い安定性を有する芳香族性の化合物であることに起因して、インク組成物中でガスが発生しにくい。よって、優れた印字安定性を得ることができる。
【００１５】
特定分散染料の含有量は、オレンジインク組成物の総量（１００質量％）に対して、好ましくは０．５質量％以上１０．０質量％以下であり、より好ましくは２．０質量％以上７．０質量％以下であり、さらに好ましくは４．０質量％以上７．０質量％以下である。特定分散染料の含有量が上記下限値以上であることにより、オレンジインク組成物は本発明による効果をより有効かつ確実に発揮することができ、上記上限値以下であることにより、オレンジインク組成物における特定分散染料の分散性をより良好なものとすることができる。
【００１６】
また、本実施形態のインクセットにおける各インク組成物に含まれ得る上記以外の分散染料としては、例えば、以下のものが挙げられる。
【００１７】
オレンジ分散染料としては、特に限定されないが、例えば、Ｃ．Ｉ．ディスパースオレンジ１、３、５、７、１１、１３、１７、２０、２１、２５、２９、３０、３１、３２、３３、３７、３８、４２、４３、４４、４５、４６、４７、４８、４９、５０、５３、５４、５５、５６、５７、５８、５９、６１、６６、７１、７３、７６、７８、８０、８９、９０、９１、９３、９６、９７、１１９、１２７、１３０、１３９、１４２が挙げられる。
【００１８】
バイオレット分散染料としては、特に限定されないが、例えば、Ｃ．Ｉ．ディスパースバイオレット１、４、８、２３、２６、２７、２８、３１、３３、３５、３６、３８、４０、４３、４６、４８、５０、５１、５２、５６、５７、５９、６１、６３、６９、７７が挙げられる。
【００１９】
ブルー分散染料としては、特に限定されないが、例えば、Ｃ．Ｉ．ディスパースブルー３、７、９、１４、１６、１９、２０、２６、２７、３５、４３、４４、５４、５５、５６、５８、６０、６２、６４、７１、７２、７３、７５、７９、８１、８２、８３、８７、９１、９３、９４、９５、９６、１０２、１０６、１０８、１１２、１１３、１１５、１１８、１２０、１２２、１２５、１２８、１３０、１３４、１３９、１４１、１４２、１４３、１４６、１４８、１４９、１５３、１５４、１５８、１６５、１６７、１７１、１７３、１７４、１７６、１８１、１８３、１８５、１８６、１８７、１８９、１９７、１９８、２００、２０１、２０５、２０７、２１１、２１４、２２４、２２５、２５７、２５９、２６６、２６７、２６８、２７０、２８４、２８５、２８７、２８８、２９１、２９３、２９５、２９７、３０１、３１５、３３０、３３３、３５９、３６０が挙げられる。
【００２０】
イエロー分散染料としては、特に限定されないが、例えば、Ｃ．Ｉ．ディスパースイエロー３、４、５、７、９、１３、２３、２４、３０、３３、３４、４２、４４、４９、５０、５１、５４、５６、５８、６０、６３、６４、６６、６８、７１、７４、７６、７９、８２、８３、８５、８６、８８、９０、９１、９３、９８、９９、１００、１０４、１０８、１１４、１１６、１１８、１１９、１２２、１２４、１２６、１３５、１４０、１４１、１４９、１６０、１６２、１６３、１６４、１６５、１７９、１８０、１８２、１８３、１８４、１８６、１９２、１９８、１９９、２０２、２０４、２１０、２１１、２１５、２１６、２１８、２２４、２２７、２３１、２３２が挙げられる。
【００２１】
レッド分散染料としては、特に限定されないが、例えば、Ｃ．Ｉ．ディスパースレッド１、４、５、７、１１、１２、１３、１５、１７、２７、４３、４４、５０、５２、５３、５４、５５、５６、５８、５９、６０、６５、７２、７３、７４、７５、７６、７８、８１、８２、８６、８８、９０、９１、９２、９３、９６、１０３、１０５、１０６、１０７、１０８、１１０、１１１、１１３、１１７、１１８、１２１、１２２、１２６、１２７、１２８、１３１、１３２、１３４、１３５、１３７、１４３、１４５、１４６、１５１、１５２、１５３、１５４、１５７、１５９、１６４、１６７、１６９、１７７、１７９、１８１、１８３、１８４、１８５、１８８、１８９、１９０、１９１、１９２、２００、２０１、２０２、２０３、２０５、２０６、２０７、２１０、２２１、２２４、２２５、２２７、２２９、２３９、２４０、２５７、２５８、２６６、２７７、２７８、２７９、２８１、２８８、２９８、３０２、３０３、３１０、３１１、３１２、３２０、３２４、３２８が挙げられる。
【００２２】
グリーン分散染料としては、特に限定されないが、例えば、Ｃ．Ｉ．ディスパースグリーン９が挙げられる。
【００２３】
ブラウン分散染料としては、特に限定されないが、例えば、Ｃ．Ｉ．ディスパースブラウン１、２、４、９、１３、１９、２７が挙げられる。
【００２４】
ブラック分散染料としては、特に限定されないが、例えば、Ｃ．Ｉ．ディスパースブラック１、３、１０、２４が挙げられる。
【００２５】
本実施形態のインクセットにおいて、色再現性の観点から、イエローインク組成物中の分散染料はＣ．Ｉ．ディスパースイエロー５４であると好ましい。また、同様の観点から、マゼンタインク組成物中の分散染料はＣ．Ｉ．ディスパースレッド６０であると好ましく、シアンインク組成物中の分散染料はＣ．Ｉ．ディスパースブルー３５９であると好ましい。特に、本実施形態のインクセットにおいて、イエローインク組成物中の分散染料がＣ．Ｉ．ディスパースイエロー５４であり、マゼンタインク組成物中の分散染料がＣ．Ｉ．ディスパースレッド６０であり、シアンインク組成物中の分散染料がＣ．Ｉ．ディスパースブルー３５９であることが、色再現性の観点から好ましい。
【００２６】
本実施形態のインクセットがブルーインク組成物をも備える場合、ブルーインク組成物中の分散染料がＣ．Ｉ．ディスパースブルー７２、又はＣ．Ｉ．ディスパースブルー２８であることが、色再現性の観点から好ましい。
【００２７】
分散染料の含有量は、各インク組成物の総量（１００質量％）に対して、好ましくは０．５質量％以上１５．０質量％以下であり、より好ましくは１．０質量％以上７．０質量％以下であり、さらに好ましくは２．０質量％以上７．０質量％以下である。
【００２８】
〔水〕
水としては、例えば、イオン交換水、限外濾過水、逆浸透水、及び蒸留水等の純水、並びに超純水のような、イオン性不純物を極力除去したものが挙げられる。また、紫外線照射又は過酸化水素の添加等によって滅菌した水を用いると、インク組成物を長期保存する場合にカビやバクテリアの発生を防止することができる。これにより貯蔵安定性がより向上する傾向にある。
【００２９】
水の含有量は、インク組成物の総量（１００質量％）に対して、好ましくは５０質量％以上９０質量％以下であり、より好ましくは５５質量％以上８５質量％以下であり、さらに好ましくは６０質量％以上８０質量％以下である。水の含有量が上記範囲内であることにより、インク組成物の粘度をより容易に調整することができ、かつ吐出後に容易に除去することができるため、染色物は生産性により優れるものとなる。
【００３０】
〔水溶性有機溶剤〕
水溶性有機溶剤としては、特に限定されないが、例えば、エチレングリコール、ジエチレングリコール、トリエチレングリコール、ポリエチレングリコール、プロピレングリコール、ジプロピレングリコール、トリプロピレングリコール、ポリプロピレングリコール、プロパンジオール、ブタンジオール、ペンタンジオール、ヘキシレングリコールのグリコール類；エチレングリコールモノメチルエーテル、ジエチレングリコールモノメチルエーテル、ジエチレングリコールモノエチルエーテル、ジエチレングリコールモノブチルエーテル、トリエチレングリコールモノメチルエーテルのグリコールの低級アルキルエーテル類；グリセリン、２−ピロリドン、及びＮ−メチルピロリドンが挙げられる。このなかでも、水溶性有機溶剤は、グリセリン及びグリコール類からなる群より選ばれる１種以上を含むことが好ましい。インク組成物がこのような水溶性有機溶剤を含むことにより、間欠特性がより向上する傾向にある。これらの水溶性有機溶剤は、１種を単独で又は２種以上を組み合わせて用いることができる。
【００３１】
水溶性有機溶剤の含有量は、インク組成物の総量（１００質量％）に対して、好ましくは５．０質量％以上４０質量％以下であり、より好ましくは１０質量％以上３０質量％以下であり、さらに好ましくは１５質量％以上２５質量％以下である。水溶性有機溶剤の含有量が５．０質量％以上であることにより、ノズル近傍でのインク中の水分蒸発によるインク組成物の粘度上昇を抑制できることに起因して、間欠特性がより向上する傾向にある。また、水溶性有機溶剤の含有量が３０質量％以下であることにより、インク組成物の粘度をより容易に調整することができる。
【００３２】
〔分散剤〕
インク組成物は分散剤を含んでもよい。インク組成物が分散剤を含むことにより、インク組成物における染料の分散安定性がより優れる傾向にあり、インク組成物の保存安定性、及び長期にわたる吐出安定性等がより優れる傾向にある。分散剤としては、特に限定されないが、例えば、アニオン系分散剤、ノニオン系分散剤、及び高分子分散剤が挙げられる。分散剤は１種を単独で又は２種以上を組み合わせて用いられる。
【００３３】
アニオン系分散剤としては、特に限定されないが、例えば、芳香族スルホン酸のホルマリン縮合物、β−ナフタレンスルホン酸のホルマリン縮合物、アルキルナフタレンスルホン酸のホルマリン縮合物、及び、クレオソート油スルホン酸のホルマリン縮合物が挙げられる。
【００３４】
上記芳香族スルホン酸としては、特に限定されないが、例えば、クレオソート油スルホン酸、クレゾールスルホン酸、フェノールスルホン酸、β−ナフトールスルホン酸、メチルナフタレンスルホン酸、ブチルナフタレンスルホン酸等のアルキルナフタレンスルホン酸、β−ナフタレンスルホン酸とβ−ナフトールスルホン酸との混合物、クレゾールスルホン酸と２−ナフトール−６−スルホン酸との混合物、及び、リグニンスルホン酸が挙げられる。
【００３５】
ノニオン系分散剤としては、特に限定されないが、例えば、フィトステロールのエチレンオキサイド付加物、及びコレスタノールのエチレンオキサイド付加物が挙げられる。
【００３６】
高分子分散剤としては、特に限定されないが、例えば、ポリアクリル酸部分アルキルエステル、ポリアルキレンポリアミン、ポリアクリル酸塩、スチレン−アクリル酸共重合物、及びビニルナフタレン−マレイン酸共重合物が挙げられる。
【００３７】
分散剤の含有量は、インク組成物に含まれる分散染料の総量（１００質量％）に対して、好ましくは５０質量％以上２００質量％以下であり、より好ましくは７５質量％以上１７５質量％以下であり、さらに好ましくは１００質量％以上１５０質量％以下である。分散剤の含有量が上記範囲であることにより、染料の分散安定性がより向上する傾向にある。
【００３８】
〔界面活性剤〕
インク組成物は、界面活性剤を含むことが好ましい。これにより、印字安定性がより優れる傾向にある。界面活性剤としては、特に限定されないが、例えば、アセチレングリコール系界面活性剤、アニオン系界面活性剤、及びシリコーン系界面活性剤が挙げられる。
【００３９】
アセチレングリコール系界面活性剤としては、特に限定されないが、例えば、２，４，７，９−テトラメチル−５−デシン−４，７−ジオール及び２，４，７，９−テトラメチル−５−デシン−４，７−ジオールのアルキレンオキサイド付加物、並びに２，４−ジメチル−５−デシン−４−オール及び２，４−ジメチル−５−デシン−４−オールのアルキレンオキサイド付加物からなる群より選択される１種以上が好ましい。アセチレングリコール系界面活性剤の市販品としては、特に限定されないが、例えば、オルフィン１０４シリーズやオルフィンＥ１０１０等のＥシリーズ（エアプロダクツ社（Ａｉｒ  Ｐｒｏｄｕｃｔｓ  Ｊａｐａｎ，Ｉｎｃ．）製商品名）、サーフィノール４６５やサーフィノール６１（日信化学工業社（Ｎｉｓｓｉｎ  Ｃｈｅｍｉｃａｌ  Ｉｎｄｕｓｔｒｙ  ＣＯ．，Ｌｔｄ．）製商品名）が挙げられる。アセチレングリコール系界面活性剤は、１種単独で使用してもよいし、２種以上を併用してもよい。
【００４０】
アニオン系界面活性剤としては、特に限定されないが、例えば、アルキルスルホカルボン酸塩、アルキルジフェニルエーテルジスルホン酸塩、α−オレフィンスルホン酸塩、ポリオキシエチレンアルキルエーテル酢酸塩、Ｎ−アシルアミノ酸及びその塩、Ｎ−アシルメチルタウリン塩、アルキル硫酸塩ポリオキシアルキルエーテル硫酸塩、アルキル硫酸塩ポリオキシエチレンアルキルエーテル燐酸塩、ロジン酸石鹸、ヒマシ油硫酸エステル塩、ラウリルアルコール硫酸エステル塩、アルキルフェノール型燐酸エステル、アルキル型燐酸エステル、アルキルアリールスルホン酸塩、ジエチルスルホ琥珀酸塩、ジエチルヘキルシルスルホ琥珀酸塩、並びに、ジオクチルスルホ琥珀酸塩が挙げられる。アニオン系界面活性剤の市販品としては、特に限定されないが、例えば、ペレックスＳＳ−Ｈ、及びペレックスＳＳ−Ｌ（以上商品名、花王株式会社製）が挙げられる。アニオン系界面活性剤は、１種単独で使用してもよいし、２種以上を併用してもよい。
【００４１】
シリコーン系界面活性剤としては、ポリシロキサン系化合物、及びポリエーテル変性オルガノシロキサンが挙げられる。シリコーン系界面活性剤の市販品としては、特に限定されないが、例えば、ＢＹＫ−３０６、ＢＹＫ−３０７、ＢＹＫ−３３３、ＢＹＫ−３４１、ＢＹＫ−３４５、ＢＹＫ−３４６、ＢＹＫ−３４７、ＢＹＫ−３４８、ＢＹＫ−３４９（以上商品名、ビックケミー・ジャパン株式会社製）、ＫＦ−３５１Ａ、ＫＦ−３５２Ａ、ＫＦ−３５３、ＫＦ−３５４Ｌ、ＫＦ−３５５Ａ、ＫＦ−６１５Ａ、ＫＦ−９４５、ＫＦ−６４０、ＫＦ−６４２、ＫＦ−６４３、ＫＦ−６０２０、Ｘ−２２−４５１５、ＫＦ−６０１１、ＫＦ−６０１２、ＫＦ−６０１５、ＫＦ−６０１７（以上商品名、信越化学株式会社製）が挙げられる。シリコーン系界面活性剤は、１種単独で使用してもよいし、２種以上を併用してもよい。
【００４２】
界面活性剤の含有量は、インク組成物の総量（１００質量％）に対して、好ましくは０．１質量％以上２．０質量％以下であり、より好ましくは０．５質量％以上１．５質量％以下であり、さらに好ましくは０．５質量％以上１．０質量％以下である。界面活性剤の含有量が上記範囲内であることにより、染料の分散安定性がより向上する傾向にある。
【００４３】
インク組成物は、その保存安定性及びヘッドからの吐出安定性を良好に維持するため、目詰まり改善のため、又はインク組成物の劣化を防止するため、溶解助剤、粘度調整剤、ｐＨ調整剤、酸化防止剤、防腐剤、防黴剤、腐食防止剤、及び分散に影響を与える金属イオンを捕獲するためのキレート化剤等の、種々の添加剤を適宜添加することもできる。
【００４４】
〔染色物の製造方法〕
本実施形態の染色物の製造方法は、インクジェット法により、少なくとも上記オレンジインク組成物を中間転写媒体に付着させる付着工程と、中間転写媒体のオレンジインク組成物が付着した面と、被記録媒体の染色面とを対向させた状態で加熱し、オレンジインク組成物中の特定分散染料を被記録媒体に転写させる転写工程とを有する。図１は、本実施形態の染色物の製造方法が有する工程の一例を示す、フローチャートである。
【００４５】
〔付着工程〕
付着工程は、インクジェット法により、オレンジインク組成物を中間転写媒体に付着させる工程である。インクジェット法によるインク組成物の吐出は、公知のインクジェット記録装置を用いて行うことができる。吐出方法としては、ピエゾ方式や、インク組成物を加熱して発生した泡（バブル）によりインク組成物を吐出させる方式等を用いることができる。このなかでも、インク組成物の変質のし難さ等の観点から、ピエゾ方式が好ましい。
【００４６】
中間転写媒体としては、特に限定されないが、例えば、普通紙等の紙、又は、インク受容層が設けられた被記録媒体（インクジェット用専用紙、コート紙等で呼称される）等を用いることができる。これらのなかでも、シリカ等の無機微粒子でインク受容層が設けられた紙が好ましい。これにより、中間転写媒体に付着したインク組成物が乾燥する過程で、滲み等が抑制された中間転写媒体を得ることができ、また、後の転写工程において、分散染料の昇華がより円滑に進行する傾向にある。
【００４７】
〔転写工程〕
転写工程は、上記中間転写媒体のオレンジインク組成物が付着した面と、被記録媒体の染色面とを対向させた状態で加熱し、インク組成物に含まれる特定分散染料を被記録媒体に転写させる工程である。
【００４８】
転写工程における加熱温度は、特に限定されないが、好ましくは１６０℃以上２２０℃以下であり、より好ましくは１７０℃以上２００℃以下である。加熱温度が上記範囲内であることにより、転写に要するエネルギーをより少なくすることができ、染色物の生産性により優れる傾向にある。また、得られる染色物の発色性がより優れる傾向にある。
【００４９】
本工程での加熱時間は、加熱温度にもよるが、好ましくは３０秒以上９０秒以下であり、より好ましくは４５秒以上６０秒以下である。加熱時間が上記範囲内であることにより、転写に要するエネルギーをより少なくすることができ、染色物の生産性により優れる傾向にある。また、得られる染色物の発色性がより優れる傾向にある。
【００５０】
また、本工程は、インク組成物が付着された中間転写媒体の表面を、被記録媒体と一定間隔で離間して対向させた状態で加熱することにより行うことも、中間転写媒体と被記録媒体とを密着させた状態で加熱することにより行うこともできる。このなかでも、中間転写媒体と被記録媒体とを密着させた状態で加熱することにより行うことが好ましい。これにより、転写に要するエネルギーをより少なくすることができ、染色物の生産性により優れる傾向にある。また、本工程における被記録媒体と中間転写媒体の位置ずれがより生じ難くなるため、染料を所望の位置により正確に転写した染色物が得られる上、得られる染色物の発色性がより向上する傾向にある。
【００５１】
被記録媒体としては、特に限定されないが、例えば、布帛（疎水性繊維布帛等）、樹脂（プラスチック）フィルム、紙、ガラス、金属、及び陶磁器が挙げられる。また、被記録媒体としては、シート状、球状又は直方体形状等の立体的な形状を有する物を用いてもよい。
【００５２】
被記録媒体が布帛である場合に、布帛を構成する繊維としては、特に限定されないが、例えば、ポリエステル繊維、ナイロン繊維、トリアセテート繊維、ジアセテート繊維、ポリアミド繊維及びこれらの繊維を２種以上用いた混紡品が挙げられる。また、これらとレーヨン等の再生繊維又は木綿、絹、羊毛等の天然繊維との混紡品を用いてもよい。
【００５３】
また、被記録媒体が樹脂（プラスチック）フィルムである場合、用い得る樹脂（プラスチック）フィルムとしては、特に限定されないが、例えば、ポリエステルフィルム、ポリウレタンフィルム、ポリカーボネートフィルム、ポリフェニレンサルファイドフィルム、ポリイミドフィルム、及びポリアミドイミドフィルムが挙げられる。樹脂（プラスチック）フィルムは、複数の層が積層された積層体であってもよいし、材料の組成が傾斜的に変化する傾斜材料で構成されたものであってもよい。
【００５４】
本実施形態の染色物の製造方法は、上述したような工程に加え、さらに他の工程（前処理工程、中間処理工程、後処理工程）を有するものであってもよい。前処理工程としては、特に限定されないが、例えば、付着工程の前に中間転写媒体を洗浄する工程が挙げられる。中間処理工程としては、特に限定されないが、例えば、転写工程の前に被記録媒体にコート層を塗布する工程（塗布工程。図１を参照）や、中間転写工程の前又は転写工程の前に被記録媒体を予備加熱する工程（予備加熱工程。図１を参照）が挙げられる。後処理工程としては、特に限定されないが、例えば、転写工程の後に被記録媒体を洗浄する工程（洗浄工程。図１を参照）が挙げられる。本実施形態の染色物の製造方法は、上記オレンジインク組成物を用いた各工程に加えて、オレンジインク組成物をそれとは異なる各色のインク組成物に代える以外は上記と同じである各工程（すなわち、付着工程及び転写工程、並びに任意に塗布工程、予備加熱工程及び洗浄工程）を有していてもよい。この場合、上述の本実施形態のインクセットを用いてもよい。
【００５５】
また、本実施形態のインク組成物は、中間転写媒体を用いない昇華転写においても好適に使用できる。中間転写媒体を用いない昇華転写は、特に限定されないが、例えば、剥離可能なインク受容層が設けられた被記録媒体（フィルム製品等）のインク受容層に、インクジェット法により本実施形態のオレンジインク組成物を付着させる工程と、オレンジインク組成物が付着されたインク受容層が設けられた被記録媒体をそのまま加熱して、インク受容層から、その下層側の被記録媒体にオレンジインク組成物により昇華拡散染色する工程と、インク受容層を被記録媒体から剥離して染色物を得る工程とを有する方法が挙げられる。この昇華転写は、上記オレンジインク組成物を用いた各工程に加えて、オレンジインク組成物をそれとは異なる各色のインク組成物に代える以外は上記と同じである各工程を有していてもよい。この場合、上述の本実施形態のインクセットを用いてもよい。
【００５６】
〔染色物〕
本実施形態の染色物は、上記染色物の製造方法を用いて得られるものである。より詳細には、本実施形態の染色物は、上述の製造方法における被記録媒体が、少なくとも本実施形態のオレンジインク組成物により染色されたものである。この染色物は、上記オレンジインク組成物による染色に加えて、それとは異なる各色のインク組成物により染色されたものであってもよく、この場合は上記インクセットを用いて染色されたものであってもよい。
【実施例】
【００５７】
以下、本発明を実施例及び比較例を用いてより具体的に説明する。本発明は、以下の実施例によって何ら限定されるものではない。
【００５８】
［インク組成物用の材料］
下記の実施例及び比較例において使用したインク組成物用の主な材料は、以下の通りである。
〔染料〕
特定分散染料
ＤＯ２５    ：Ｃ．Ｉ．ディスパースオレンジ２５
ＤＶ２８    ：Ｃ．Ｉ．ディスパースバイオレット２８
ＤＢ７２    ：Ｃ．Ｉ．ディスパースブルー７２
ＤＹ５４    ：Ｃ．Ｉ．ディスパースイエロー５４
ＤＲ６０    ：Ｃ．Ｉ．ディスパースレッド６０
ＤＢ３５９  ：Ｃ．Ｉ．ディスパースブルー３５９
〔分散剤〕
ＮＳ：β−ナフタレンスルホン酸のホルマリン縮合物
〔界面活性剤〕
ＢＹＫ３４８：ビックケミー・ジャパン社製、シリコーン界面活性剤）
〔水溶性有機溶剤〕
ＧＬ        ：グリセリン
ＴＥＧＭＭＥ：トリエチレングリコールモノメチルエーテル
【００５９】
［インク組成物の調製］
各材料を下記の表１に示す組成で混合し、十分に撹拌し、各昇華転写用インク組成物及びそのインクセットを得た。なお、下記の表１中、数値の単位は質量％であり、合計は１００．０質量％である。
【００６０】
〔ガス発生量〕
実施例及び比較例の各オレンジインク組成物を、真空ポンプを用いて脱気処理した後、外気と接触しないよう密閉容器に入れて、ガスクロマトグラフ（Ａｇｉｌｅｎｔ  Ｔｅｃｈｎｏｌｏｇｉｅｓ社製の商品名「６８９０シリーズ」）を用いて溶存窒素ガス量を測定した。その後、上記の各オレンジインク組成物を６０℃に設定した恒温槽の中に放置し、放置後に常温に戻した各オレンジインク組成物の溶存窒素ガス量を測定した。溶存窒素ガスの変化量を以下の評価基準で評価をした。実施例１及び比較例１の結果を表２に示す。
Ａ：溶存窒素ガスの変化量が２ｐｐｍ以下
Ｂ：溶存窒素ガスの変化量が２ｐｐｍを超える
【００６１】
〔色再現性〕
実施例及び比較例の各インクセットをインクジェットプリンタ（ＰＸ−Ｇ９３０、セイコーエプソン社製）にそれぞれ充填した。その後、そのプリンタのヘッドにインク組成物を充填し、目詰まりしているノズルがなく、通常記録できることを確認した。次いで、中間転写媒体であるＴｒａｎｓｊｅｔ  Ｓｐｏｒｔｌｉｎｅ（Ｃｈａｍ  Ｐａｐｅｒ社製商品名）上に、Ａ４サイズのガマット体積測定用パッチパターンを形成した。その後、中間転写媒体のインク組成物付着側を白色被記録媒体である布帛（ポリエステル１００％、アミーナ、東レ社製）と密着させ、この状態で、ヒートプレス機（ＴＰ−６０８Ｍ、太陽精機社製）を用いて２００℃で６０秒の条件で加熱し、中間転写媒体から被記録媒体への昇華転写を行い、各染色物を得た。
【００６２】
得られた染色物の各パッチパターンを、「グレタグマクベスＳＰＭ５０」（グレタグ社製商品名）を用いて、視野角２度、Ｄ５０光源で測定し、ＣＩＥで規定する、Ｌ＊ａ＊ｂ＊を得た。このようにして得られた値から、ＣＩＥで規定する、Ｌ＊ａ＊ｂ＊値が全て１であるときをガマット体積１として、ガマット体積（＝色再現性）を求め、以下の基準で評価した。結果を表３に示す。
Ａ：３４５，０００以上
Ｂ：３４２，０００以上３４５，０００未満
Ｃ：３３９，０００以上３４２，０００未満
Ｄ：３３９，０００未満
【００６３】
【表１】
2017036358.tif 000005
【００６４】
【表２】
2017036358.tif 000006
【００６５】
【表３】
2017036358.tif 000007
【図１】
2017036358.tif 000010